(57)【要約】  【課題】直径が０．３ｍｍ以下のボールペンに使用しても筆記できる距離が長く、滲みが少ない筆跡が得られるボールペン用水性インキをつくる。  【解決手段】キサンタンガムとＮ−アシルアミノ酸アミンを添加し、応力をＸ、インキの複素弾性率をＹとしたとき、Ｘが０．１Ｐａから1．０Ｐａの範囲で、Ｙ＝ＡｌｎＸ＋Ｂの近似直線式においてＡの値が−０．３から０．３の範囲である、ボールペン用水性インキ。【選択図】  なし【特許請求の範囲】
【請求項１】
ボール径が０．３ｍｍ以下のボールペンに使用する、少なくともキサンタンガムとＮ−アシルアミノ酸アミンと着色剤と水とからなり、応力をＸ、インキの複素弾性率をＹとしたとき、Ｘが０．１Ｐａから1．０Ｐａの範囲で、Ｙ＝ＡｌｎＸ＋Ｂの近似直線式においてＡの値が−０．３以上０．３以下であることを特徴とするボールペン用水性インキ。
【請求項２】
Ｎ−アシルアミノ酸アミンがＮ−アシルアミノ酸モノエタノールアミン、Ｎ−アシルアミノ酸ジエタノールアミン、Ｎ−アシルアミノ酸トリエタノールアミンから選ばれる１種または２種以上であることを特徴とする請求項１記載のボールペン用水性インキ。
【請求項３】
１０分当たり２０℃以上昇温するような撹拌力で混合したことを特徴とする請求項１〜２記載のボールペン用水性インキ。
【発明の詳細な説明】
【技術分野】
【０００１】
本発明は、直径が０．３ｍｍ以下のボールペンに使用する水性インキに関し、筆記距離が長く、滲みが少ない筆跡が得られるボールペン用水性インキに関する。
【背景技術】
【０００２】
ボールペンは、主に、ボールホルダーの先端から一部突出したボールの回転に伴って、ボール表面に付着したインキが紙などの被筆記面に転写され筆跡を形成するものである。
水を主溶剤として、水溶性高分子化合物を溶かして粘弾性を調整した所謂水性ゲルインキは、インキの転写性が良いのでカスレやボテがない筆跡となるため、広く使用されている。中でも、水溶性高分子化合物にキサンタンガムを使用したインキは、靜置時は粘度が高いので中空のインキタンクでも保持しやすく、筆記時はボールの回転力で粘度が下がり軽く書けるので、ボールペンに適している。
しかし、ボールペンは筆記の際にボールとボール受座の接触部分に力が集中するので、短い筆記距離でもボールに比べて軟らかいボール受座が摩耗してボール沈みが生じ、ついにはインキ流路が塞がれて全くインキが出ない筆記不能という問題があった。特に直径が小さなボールを使用したボールペンでは、ボールとボール受座との接触部分に多大な応力がかかるので、この問題は顕著であった。
この受座摩耗によって筆記不能になる問題を解決するために、従来からボール受座の摩耗を極力抑えるような物質をインキに添加している。
例えば、水溶性シリコンオイルと脂肪酸を併用したインキ（特許文献１）や、Ｎ−アシルアミノ酸及び／またはその塩を使用したインキ（特許文献２）がある。
【特許文献１】特開平１０−２１２４４４号公報    実施例６
【特許文献２】特開２００３−１９２９７２号公報  実施例３〜５
【発明の開示】
【発明が解決しようとする課題】
【０００３】
しかしながら、水溶性シリコンオイルと脂肪酸を添加したインキは、ボールの受座摩耗防止が不十分で、直径０．３ｍｍ以下のボールを使用したボールペンでは短い筆記距離で筆記不能になるという問題があった。
Ｎ−アシルアミノ酸は、水に溶けにくいためそのまま加えても受座摩耗防止に対して十分な効果はないので、水性インキに添加する際は一般的に水に溶ける塩にして添加する。上記特許文献２の実施例３〜５のようにＮ−アシルアミノ酸ナトリウムにすると水に易溶で、ボール受座の摩耗を防止する優れた潤滑性が認められ、筆記距離を長くすることが出来る。しかし、Ｎ−アシルアミノ酸ナトリウムは紙面の繊維に沿って拡がり易いという性質をもつため、特に細い筆跡に得るために使用する直径が０．３ｍｍ以下のボールを使用したボールペンでは、筆跡が滲んで太くなりすぎる問題があった。これはＮ−アシルアミノ酸ナトリウムがインキ中に溶解していて、筆跡中のＮ−アシルアミノ酸ナトリウムが紙面の繊維に直接接してしまうので、滲みとなるものである。
以上のように、キサンタンガムと従来公知の潤滑剤の組合せでは、直径０．３ｍｍ以下のボールペンの受座摩耗防止と滲まない筆跡は両立しないものであった。
【課題を解決するための手段】
【０００４】
本発明者らは鋭意研究の結果、筆跡中の潤滑剤が直接紙面に接しないようにすれば筆跡が滲まないとの考えに立ち、ついに本発明を行ったものである。
即ち、本発明は、ボール径０．３ｍｍ以下のボールペンに使用する、少なくともキサンタンガムとＮ−アシルアミノ酸アミンと着色剤と水とからなり、応力をＸ、インキの複素弾性率をＹとしたとき、Ｘが０．１Ｐａから1．０Ｐａの範囲で、Ｙ＝ＡｌｎＸ＋Ｂの近似直線式においてＡの値が−０．３以上０．３以下であることを特徴とするボールペン用水性インキを要旨とする。
【発明の効果】
【０００５】
潤滑剤であるＮ−アシルアミノ酸モノエタノールアミン、Ｎ−アシルアミノ酸ジエタノールアミン、Ｎ−アシルアミノ酸トリエタノールアミンの水溶液は、アミノ基が外側を向く微小なミセルを形成するため、インキの溶液に溶解するのでなく、インキ中に乳化状態で存在する。
キサンタンガムは分子量が数１００万の水溶性高分子量化合物で、水溶液中では分子鎖の絡み合いで３次元網目構造を形成している。
キサンタンガム水溶液と前記Ｎ−アシルアミノ酸アミンのミセルを混合すると、キサンタンガムが形成する３次元の網目の中にカルボキシル基とＮ−アシルアミノ酸アミンのミセルが電気的引力で保持される。
キサンタンの網目にＮ−アシルアミノ酸アミンが入るとあたかも風船が入った網目になって弾性が高くなる。
Ｎ−アシルアミノ酸アミンのミセルがキサンタンガムの網目構造に完全にかつ濃度分布に偏りなく取り込まれた状態と推測される。このインキは、筆記の際はボールとボール受座の隙間は非常に狭くなるため、キサンタンガムの網目に取り込まれたＮ−アシルアミノ酸アミンは金属に直接接して潤滑効果を発揮し、インキに弾性があるのでキサンタンガムの網目が復元して、紙面に転写されたインキ中のＮ−アシルアミノ酸アミンは、キサンタンガムの網の中に保持されたままになり、紙面の繊維に直接接しないので、筆跡が滲む不具合がない。
応力をＸ、インキの複素弾性率をＹとしたとき、Ｘが０．１Ｐａから1．０Ｐａの範囲で、Ｙ＝ＡｌｎＸ＋Ｂの近似直線式においてＡの値が−０．３から０．３の範囲である                    インキを得るためには、例えば強力な撹拌力でキサンタンガム水溶液と前記Ｎ−アシルアミノ酸アミンのミセルを混合する。すると、キサンタンガムの３次元網目構造が激しく伸び縮みを繰り返し、Ｎ−アシルアミノ酸アミンのミセルがキサンタンガムの網目構造に完全にかつ濃度分布に偏りなく取り込まれる。
さらに本発明に係わるインキは、ペン先を上向きで落下させるとペン先から空気が入ってかすれてしまう、所謂落下カスレが起きにくい。インキに付与された、応力をＸ、インキの複素弾性率をＹとしたとき、Ｘが０．１Ｐａから1．０Ｐａの範囲で、Ｙ＝ＡｌｎＸ＋Ｂの近似直線式においてＡの値が−０．３から０．３の範囲である、ゴムの性質の効果と推測する。
【発明を実施するための最良の形態】
【０００６】
キサンタンガムはインキの粘弾性を調整する水溶性高分子化合物の一種であるが、特に筆記の際の高剪断力を負荷した状態で低粘化する性質があるため、軽い書き味を与えることが出来るものである。
キサンタンガムの一例としては、ケルザン、ケルザンＳ、ケルザンＦ、ケルザンＡＲ、ケルザンＭ、ケルザンＤ（以上、三晶(株)製）、コージン、コージンＦ、コージンＴ、コージンＫ（以上、(株）興人製）、ノムコート（日清製油（株）製）、イナゲルＶ−７、イナゲルＶ−７Ｔ（以上伊那食品工業（株）製）等がある。キサンタンガムのグレードは１種または複数種を混合して使用することもできるが、その使用量は剪断力３．８３／ｓｅｃでの粘度が５００ｍＰａ〜３０００ｍＰａになる量が好ましい。
【０００７】
Ｎ−アシルアミノ酸アミンはボールとチップ受け座の間の摩擦力を低減するために用いる。Ｎ−アシルアミノ酸アミンはＮ−アシルアミノ酸とモノエタンールアミン、ジエタノールアミン、トリエタノールアミンの１種または２種以上を水中で混合することで得られる。本発明ではＮ−アシルアミノ酸とアミンの混合水溶液のｐＨが７．５〜１０．０の範囲になるようにアミンの添加量を調節して使用した。Ｎ−アシルアミノ酸としては、ラウロイルサルコシン、ミリストイルサルコシン、パルミトイルサルコシン、オレオイルサルコシン、ステアロイルサルコシン、ココイルサルコシン、ラウロイルメチルアラニンが挙げられる。アミンにはモノエタノールアミン、ジエタノールアミン、トリエタノールアミンが使用できる。添加量はＮ−アシルアミノ酸としてインキ全量の０．５〜１０重量％が望ましい。０．５％未満でも潤滑効果を発揮するが、受座摩耗を防止するには不十分であり、１０％より多く入れても効果が上がらない。
【０００８】
着色剤は、従来水性インキ組成物に用いられている各種公知の染料、顔料が使用可能である。
染料の例を挙げると、Ｃ．Ｉ．ダイレクトブラック１７、同１９、同２２、同３２、同３８、同５１、同７１、Ｃ．Ｉ．ダイレクトエロー４、同２６、同４４、同５０、ダイレクトレッド１、同４、同２３、同３１、同３７、同３９、同７５、同８０、同８１、同８３、同２２５、同２２６、同２２７、Ｃ．Ｉ．ダイレクトブルー１、同１５、同４１、同７１、同８６、同８７、同１０６、同１０８、同１９９）などの直接染料や、Ｃ．Ｉ．アシッドブラック１、同２、同２４、同２６、同３１、同５２、同１０７、同１０９、同１１０、同１１９、同１５４、Ｃ．Ｉ．アシッドエロー１、同７、同１７、同１９、同２３、同２５、同２９、同３８、同４２、同４９、同６１、同７２、同７８、同１１０、同１２７、同１３５、同１４１、同１４２、Ｃ．Ｉ．アシッドレッド８、同９、同１４、同１８、同２６、同２７、同３５、同３７、同５１、同５２、同５７、同８２、同８３、同８７、同９２、同９４、同１１１、同１２９、同１３１、同１３８、同１８６、同２４９、同２５４、同２６５、同２７６、Ｃ．Ｉ．アシッドバイオレット１５、同１７、同４９、Ｃ．Ｉ．アシッドブルー１、同７、同９、同１５、同２２、同２３、同２５、同４０、同４１、同４３、同６２、同７８、同８３、同９０、同９３、同１００、同１０３、同１０４、同１１２、同１１３、同１５８、Ｃ．Ｉ．アシッドグリーン３、同９、同１６、同２５、同２７、Ｃ．Ｉ．アシッドオレンジ５６などの酸性染料、Ｃ．Ｉ．フードエロー３、Ｃ．Ｉ．フードレッド１４、Ｃ．Ｉ．アシッドブルー７４、Ｃ．Ｉ．アシッドグリーン５などの食用染料、Ｃ．Ｉ．４２０００、Ｃ．Ｉ．４４０４５、Ｃ．Ｉ．４２５３５、Ｃ．Ｉ．４５１６０、Ｃ．Ｉ．４５１６０などの塩基性染料がある。
【０００９】
顔料の例を挙げると、ファーネストブラック、コンタクトブラック、サーマルブラック、アセチレンブラック等のカーボンブラック、黒色酸化鉄、黄色酸化鉄、赤色酸化鉄、群青、紺青、コバルトブルー、チタンイエロー、ターコイズ、モリブデートオレンジ、酸化チタン等の無機顔料、金粉、銀粉、銅粉、アルミニウム粉、真鍮粉、錫粉等の金属粉顔料、雲母系顔料、Ｃ．Ｉ．ＰＩＧＭＥＮＴ  ＲＥＤ２、同３、同５、同１７、同２２、同３８、同４１、同４８：２、同４８：３、同４９、同５０：１、同５３：１、同５７：１、同５８：２、同６０、同６３：１、同６３：２、同６４：１、同８８、同１１２、同１２２、同１２３、同１４４、同１４６、同１４９、同１６６、同１６８、同１７０、同１７６、同１７７、同１７８、同１７９、同１８０、同１８５、同１９０、同１９４、同２０６、同２０７、同２０９、同２１６、同２４５、Ｃ．Ｉ．ＰＩＧＭＥＮＴ  ＯＲＡＮＧＥ  ５、同１０、同１３、同１６、同３６、同４０、同４３、Ｃ．Ｉ．ＰＩＧＭＥＮＴ  ＶＩＯＬＥＴ  １９、同２３、同３１、同３３、同３６、同３８、同５０、Ｃ．Ｉ．ＰＩＧＭＥＮＴ  ＢＬＵＥ  ２、同１５、同１５：１、同１５：２、同１５：３、同１５：４、同１５：５、同１６、同１７、同２２、同２５、同６０、同６６、Ｃ．Ｉ．ＰＩＧＭＥＮＴ  ＢＲＯＷＮ  ２５、同２６、Ｃ．Ｉ．ＰＩＧＭＥＮＴ  ＹＥＬＬＯＷ  １、同３、同１２、同１３、同２４、同９３、同９４、同９５、同９７、同９９、同１０８、同１０９、同１１０、同１１７、同１２０、同１３９、同１５３、同１６６、同１６７、同１７３、Ｃ．Ｉ．ＰＩＧＭＥＮＴ  ＧＲＥＥＮ  ７、同１０、同３６等がある。これらは、１種もしくは２種以上混合して用いることが出来る。また、顔料を水性媒体に分散した分散顔料の例を挙げると、チバスペシャリティケミカルズ（株）製のｕｎｉｓｐｅｒｓｅシリーズ、クラリアントジャパン（株）製のＨｏｓｔｆｉｎｅシリーズ、大日本インキ化学工業（株）製のＤｉｓｐｅｒｓｅシリーズ、Ｒｙｕｄｙｅシリーズ、富士色素（株）製のＦｕｊｉ．ＳＰシリーズ、山陽色素（株）製のＥｍａｃｏｌシリーズ、Ｓａｎｄｙｅシリーズ、オリエント化学工業（株）製のＭｉｃｒｏＰｉｇｍｏシリーズ、ＭｉｃｒｏＪｅｔシリーズ、東洋インキ（株）製のＲｉｏ  Ｆａｓｔシリーズ、ＥＭ  Ｃｏｌｏｒシリーズ、住化カラー（株）製のＰｏｌｕｘシリーズ、（以上、無機、有機顔料の分散体）、日本蛍光化学（株）製のＮＫＷシリーズ、東洋ソーダ（株）製のコスモカラーシリーズ、シンロイヒ（株）製のシンロイヒ・カラーベースシリーズ（以上、蛍光顔料の分散体）等がある。これらは１種もしくは２種以上混合して用いることが出来る。
尚、上記染料、顔料、分散顔料は混合して使用することもできる。
【００１０】
水はインキの主溶媒である。
インキの溶媒としては、例えば低温時でのインキ組成物の凍結防止、ペン先でのインキ組成物の乾燥防止、染料の可溶化、顔料の分散媒等の目的で、従来公知の水溶性有機溶剤が使用できる。具体例としては、エチレングリコール、ジエチレングリコール、トリエチレングリコール、プロピレングリコール、ポリエチレングリコール、ヘキシレングリコール、１，３−ブチレングリコール、チオジエチレングリコール、グリセリン等のグリコール類、エチレングリコールモノメチルエーテル、プロピレングリコールモノメチルエーテル、ジエチレングリコールモノメチルエーテル、ジプロピレングリコールモノメチルエーテル、エチレングリコールモノエチルエーテル、プロピレングリコールモノエチルエーテル、ジエチレングリコールモノエチルエーテル、ジプロピレングリコールモノエチルエーテル等のグリコールエーテル類、２−ピロリドン、Ｎ−メチル−２−ピロリドン等が挙げられる。これらの水溶性有機溶剤は、単独或は混合して使用することができる。その使用量はインキ組成物全量に対して１０重量％以上６０重量％以下が好ましい。
【００１１】
色材を紙面に定着させるためなどで各種樹脂を併用することもできる。例えば、セラック、スチレン−マレイン酸共重合体及びその塩、スチレン−アクリル酸共重合体及びその塩、α−メチルスチレン−アクリル酸共重合体及びその塩、アクリル樹脂、マレイン酸樹脂、尿素樹脂、ポリビニルブチラール、ポリビニルアセタール、ポリアミド樹脂、エポキシ樹脂、ポリビニルアルキルエーテル、クマロン−インデン樹脂、ロジン系樹脂やその水素添加物、ケトン樹脂、ポリアクリル酸ポリメタクリル酸共重合物などが挙げられる。
【００１２】
黴の発生を防止するために、デヒドロ酢酸ナトリウム、１，２−ベンゾイソチアゾリン−３−オン、安息香酸ナトリウム、モルホリン、モルホリン誘導体などの防腐防黴剤を適宜加えることもできる。
【００１３】
染料等の溶解促進や顔料等の分散安定性向上のために脂肪酸類、高級アルコール硫酸エステル類、液体脂肪酸硫酸エステル類、アルキルアリルスルホン酸類などのアニオン系界面活性剤や、ポリオキシエチレンアルキルエーテル類、ソルビタンアルキルエステル類、ポリオキシエチレンソルビタンアルキルエステル類などの非イオン系界面活性剤や、カチオン系界面活性剤や両性界面活性剤や尿素を、表面張力調整や消泡のためにシリコン系界面活性剤、フッ素系界面活性剤等を、ペン先の乾燥抑制のためにソルビット、キシリット等の糖アルコール等を、ペン先の防錆のためにベンゾトリアゾール、エチレンジアミン四酢酸などを、さらに各種の香料などを必要に応じて１種又は２種以上混合して用いることもできる。これらの物質を添加する際には筆跡の滲みが生じないよう、少量添加することが肝要である。
【００１４】
インキ組成物の製造方法としては従来知られている種々の方法が採用できる。例えば、ボールミル、ビーズミル、ロールミル、ヘンシェルミキサー、プロペラ撹拌機、ホモジナイザー、ニーダー等の装置を使用して作ることが出来る。特にキサンタンガムとＮ−アシルアミノ酸アミンを混合した後にホモジナイザーやヘンシェルミキサーなどの強力な攪拌機を使用して、攪拌時間１０分当たり２０℃以上昇温するような攪拌力で攪拌混合を行うことは好ましい。この際、実際には水などで冷却して昇温させなくても差し支えない。
更に濾過や遠心分離を行い粗大粒子や気体を除いても良い。製造時に加熱や冷却や加圧や減圧や不活性ガス置換をしても良い。これらはそれぞれ単独で使用しても良いし、組み合わせて使用しても良い。
【００１５】
本発明のボールペン用水性インキ組成物を使用するボールペンの形態として、インキ組成物を収容するインキタンクは、ポリエチレン、ポリプロピレン、フッ素樹脂、シリコン樹脂等のインキ組成物の残量を確認できる透明又は半透明な高分子化合物を使用しても良いが、不透明高分子化合物や金属を使用しても差し支えない。また、インキ組成物がインキタンクの内壁に付着することを抑制するためなど、必要に応じてインキタンク内面にシリコン樹脂やフッ素樹脂などを塗布して撥水処理をすることもできる。後端開口するインキタンクの場合には、インキの洩れや乾燥を抑制するために、収容されているインキ組成物の後端界面に接触して逆流防止体を配置してもよい。逆流防止体は不揮発性液体をゲル化したものやスポンジ状のものやプラスチック製のフロートなど各種公知のものを単独あるいは複数組み合わせて使用できる。
【００１６】
ボールペンチップとしてはボールホルダーに洋白、真鍮、ステンレス等の金属を使用した金属チップや、ポリアセタール樹脂、ポリブチレンテレフタレート樹脂、芳香族ナイロン樹脂、変性ポリフェニレンエーテル樹脂、ポリアクリレート樹脂等の合成樹脂を使用した樹脂チップが使用できる。
【００１７】
ボールの材質としては、タングステンカーバイド、炭化珪素、窒化硼素、ステンレス、ルビーなどが使われ、ボールペンチップより硬い材料が選択される。また、ペン先の密閉性を高めるために、ボールホルダー内にコイルスプリング等の弾性体を配置しても良い。
【実施例】
【００１８】
以下、本発明を実施例により詳細に説明する。各実施例中単に「部」とあるのは「重量部」を表す。    
【００１９】
実施例１
Ｃ．Ｉ．アシッドブラック  ２（黒色染料）                  ６．０部
水                                                      ５９．２部
グリセリン                                              １０．０部
エチレングリコール                                      ２０．０部
ケルザン（キサンタンガム、増粘剤、三晶（株））            ０．８部
サルコシネートＯＨ（オレオイルサルコシン、Ｎ-アシルアミノ酸、日光ケミカルズ（株））                                                    １．５部  
トリエタノールアミン                                      １．４部  
ベンゾトリアゾール（防錆剤）                                １．０部
１，２−ベンゾイソチアゾリン−３−オン（防黴剤）            ０．１部
（１）  トリエタノールアミン  ６部と水  １０部を混合し、サルコシネートＯＨ  １．５部を徐々に加えて透明な状態になるまで攪拌してオレオイルサルコシンアミンのミセルを得る。
（２）  水１０部を攪拌し、その中にケルザンを徐々に加えて１時間攪拌する。
（３）  （２）の中に（１）と残りの材料を加え、プロペラ攪拌機で１時間攪拌する。更にホモジナイザーを用い６０００ｒｐｍで１０分攪拌したところ、温度は３５℃上がった。その後は水冷して攪拌を続け、計２０分攪拌して止めた。室温まで冷却した後、１ミクロン糸巻きフィルターを通して黒色ボールペン用水性インキを得た。
【００２０】
実施例２
実施例１に於いて、サルコシネートＯＨの代わりにサルコシネートＬＨ（ラウロイルサルコシネート、Ｎ−アシルアミノ酸、日光ケミカルズ）にした以外は同様になして、黒色ボールペン用水性インキを得た。ホモジナイザー攪拌時、１０分間の温度上昇は３２℃であった。
【００２１】
実施例３  
ＦＵＪＩ  ＳＰ  ブラック  ８９２２（界面活性剤分散カーボンブラック水性インキベース、冨士色素（株））                                    ２０．０部
水                                                    ４４．０部
グリセリン                                            １５．０部
プロピレングリコール                                  １５．０部
ケルザンS（キサンタンガム、増粘剤、三晶（株））        ０．４部
サルコシネートＯＨ（オレオイルサルコシン、Ｎ-アシルアミノ酸、日光ケミカルズ（株））                                                  ３．０部
モノエタノールアミン                                    ２．０部
ベンゾトリアゾール（防錆剤）                            ０．５部
１，２−ベンゾイソチアゾリン−３−オン（防黴剤）        ０．１部
（１）  モノエタノールアミン  ２．０部と水１０部を混合し、サルコシネートＯＨ  ３．０部を徐々に加えて透明な状態になるまで攪拌してオレオイルサルコシンアミンのミセルを得る。
（１）  水１０部を攪拌し、その中にケルザンＳを徐々に加えて１時間攪拌する。
（３）  （２）の中に（１）と残りの材料を加え、プロペラ攪拌機で１時間攪拌した。更にホモジナイザーを用い６０００ｒｐｍで１０分攪拌したところ、温度が２１℃上がった。室温まで冷却した後、１ミクロン糸巻きフィルターを通して黒色ボールペン用水性インキを得た。
【００２２】
実施例４
実施例１に於いて、ホモジナイザー攪拌時の回転数を８０００ｒｐｍにした以外は同様になして黒色ボールペン用水性インキを得た。予備試験でホモジナイザー攪拌時の１０分間の温度上昇は４３℃であることを確認した。実施例５のインキは水冷しながら作製したもので、ホモジナイザー攪拌時の温度上昇は２０分後でも１０℃以下であった。
【００２３】
実施例５
実施例１に於いて、ケルザンを１．２部、水を５８．８部にした以外は同様になして黒色ルペン用水性インキを得た。ホモジナイザー攪拌時の１０分間の温度上昇は４０℃であった。
【００２４】
比較例１
Ｃ．Ｉ．アシッドブラック  ２（黒色染料）                  ６．０部
水                                                      ６２．０部
グリセリン                                              １０．０部
エチレングリコール                                      ２０．０部
ケルザン（キサンタンガム、増粘剤、三晶（株））            ０．８部
シリコンオイル（ＫＦ−３５３、水溶性シリコンオイル、信越化学）                        ０．１部  
ベンゾトリアゾール（防錆剤）                                １．０部
１，２−ベンゾイソチアゾリン−３−オン（防黴剤）          ０．１部
（１）  水１０部を攪拌し、その中にケルザンを徐々に加えて１時間攪拌する。
（２）  （１）の中に残りの材料を加え、プロペラ攪拌機で１時間攪拌する。更にホモジナイザーを用い４０００ｒｐｍで１０分攪拌したところ、温度は３３℃上がった。その後は水冷して攪拌を続け、計２０分攪拌して止めた。室温まで冷却した後、１ミクロン糸巻きフィルターを通して黒色ボールペン用水性インキを得た。
【００２５】
比較例２
Ｃ．Ｉ．アシッドブラック  ２（黒色染料）                  ６．０部
水                                                      ６０．６部
グリセリン                                              １０．０部
エチレングリコール                                      ２０．０部
ケルザン（キサンタンガム、増粘剤、三晶（株））          ０．８部
サルコシネートＬＮ（ラウロイルサルコシンナトリウム、Ｎ-アシルアミノ酸ナトリウム塩、日光ケミカルズ（株））                              １．５部  
ベンゾトリアゾール（防錆剤）                              １．０部
１，２−ベンゾイソチアゾリン−３−オン（防黴剤）          ０．１部
（１）  水１０部を攪拌し、その中にケルザンを徐々に加えて１時間攪拌する。
（２）  （１）の中に残りの材料を加え、プロペラ攪拌機で１時間攪拌する。更にホモジナイザーを用い６０００ｒｐｍで１０分攪拌したところ、温度は２９℃上がった。そのまま後は水冷して攪拌を続け、計２０分攪拌して止めた。室温まで冷却した後、１ミクロン糸巻きフィルターを通して黒色ボールペン用水性インキを得た。
【００２６】
比較例３
実施例１に於いて、ホモジナイザーの回転数を２０００ｒｐｍにした以外は同様になして、黒色ボールペン用水性インキを得た。ホモジナイザー攪拌時、１０分間の温度上昇は１１℃であった。
【００２７】
比較例４
実施例１に於いて、ホモジナイザーの代わりにプロペラ攪拌機を使用して２０００ｒｐｍで攪拌した以外は同様になして、黒色ボールペン用水性インキを得た。１０分間の温度上昇は１℃であった。
【００２８】
以上、実施例１〜４、比較例１〜４で得たインキ組成物について、下記の試験を行った。結果を表１に示す。
【００２９】
試験用ボールペンの作成
上記実施例、比較例で得たインキをステンレス製のボールホルダーにタングステンカーバイト製の直径０．３ｍｍのボールを抱持したボールペンチップを備えるボールペン（ぺんてる（株）製テクニカ（製品符号ＫＦＧＮ３））のリフィルに０．６ｇ充填し、ボールペンチップを外向きにして遠心機にて３００ｇの遠心力を１０分間加えてインキを脱気して、試験用ボールペンを作成した。
【００３０】
複素弾性率
ジャスコインターナショナル（株）ＶＡＲ−１００型レオメータを使用して１Ｈｚの正弦波をかけて、応力をＸ、インキの複素弾性率をＹとしたとき、Ｘが０．１Ｐａから1．０Ｐａの範囲で表１のように測定し、最小自乗法で得たＹ＝ＡｌｎＸ＋Ｂの近似直線式から、傾きＡを求めた。
【００３１】
筆記距離
自転式連続螺旋筆記試験機（ＴＳ−４Ｃ−１０、精機工業研究所製）にて、筆記用紙（ＮＳ−５５カエデ、リンテック（株））に筆記速度７ｃｍ／秒、筆記角度７０゜、筆記荷重１００ｇの条件で、１０００ｍ筆記した。途中でインキがなくなったときは補充した。また、インキが全く出なくなったときは、その時点の筆記距離を記録して中止した。
１０００ｍ筆記出来れば筆記可能な距離が長いと判断する。
【００３２】
筆跡の滲み
１５人のアンケート調査を行った。自由に筆記して、筆跡が滲んでいるか、滲んでないか、２者択一で評価した。
【００３３】
受座摩耗量  
受座摩耗量の代用特性であるボール沈み量（筆記前と筆記後のボール高さの差）を測定した。ボール沈み量が少ないほど受座摩耗が少ない。
【００３４】
落下カスレ
ペン先を開放状態にして、高さ１００ｍｍからペン先を上向きにして落下させ、すぐに、上質紙（ＪＩＳ Ｓ６０６２の表５の仕様に適合する試験用紙）に荷重１００ｇ、筆記角度７０°、筆記速度７ｃｍ／秒程度で３０ｃｍ直線筆記し、その中の連続しない筆記線の長さを測定した。
【００３５】
インキ粘度
東機産業（株）製ＴＶ−２０型粘度計を使用して、２５℃、剪断力３．８３／ｓｅｃの粘度を測定した。
【００３６】
以上のように、本発明のボールペン用水性インキは、直径が０．３ｍｍ以下のボールペンに使用しても、長距離筆記ができ、滲みが少ない筆跡が得られる優れたものである。
【００３７】
【表１】
2008115210.tif 000002